(57)【要約】【課題】赤外線反射性および可視光透過性能を高いレベルで備え、かつ、長期間使用した場合においても高い耐久性を有する窓貼り用途に特に好適な積層フィルムを提供せんとするものである。【解決手段】基材の少なくとも片面に、１層以上の熱線反射層、金属酸化物薄膜（１）およびハードコート層を前記基材の側からこの順に積層した積層フィルムであって、前記熱線反射層が金属酸化物薄膜（２）、金属薄膜および金属酸化物薄膜（３）を前記基材の側からこの順に積層したものであり、前記金属酸化物薄膜（３）の酸素含有率が前記金属酸化物薄膜（１）および前記金属酸化物薄膜（２）のいずれの酸素含有率よりも低い積層フィルム。【選択図】  なし【特許請求の範囲】
【請求項１】
基材の少なくとも片面に、１層以上の熱線反射層、金属酸化物薄膜（１）およびハードコート層が前記基材の側からこの順に積層された積層フィルムであって、前記熱線反射層が金属酸化物薄膜（２）、金属薄膜および金属酸化物薄膜（３）を前記基材の側からこの順に積層されたものであり、前記金属酸化物薄膜（３）の酸素含有率が前記金属酸化物薄膜（１）および前記金属酸化物薄膜（２）のいずれの酸素含有率よりも低い積層フィルム。
【請求項２】
前記金属酸化物薄膜（１）および／または前記金属酸化物薄膜（２）の主成分が錫であり、さらに、前記金属酸化物薄膜（１）および／または前記金属酸化物薄膜（２）が亜鉛を前記金属酸化物薄膜（１）および／または前記金属酸化物薄膜（２）の全金属成分を１００重量％とした場合に５〜４０重量％含む請求項１に記載の積層フィルム。
【請求項３】
前記金属酸化物薄膜（３）が、錫および／または亜鉛を含む請求項２に記載の積層フィルム。
【請求項４】
ＪＩＳＫ５６００に準じたクロスカット法による密着性試験において、層間剥離が生じない請求項１〜３のいずれかに記載の積層フィルム。
【請求項５】
基材の片面に、１層以上の熱線反射層、金属酸化物薄膜（１）およびハードコート層を前記基材の側からこの順に積層されており、前記１層以上の熱線反射層、前記金属酸化物薄膜（１）および前記ハードコート層が積層された面の反対側の面に粘着層が積層されており前記ハードコート層の面から測定した波長５．５〜５０μｍの遠赤外線反射率が８５％以上であり、可視光透過率が７０％以上である請求項１〜４のいずれかに記載の積層フィルム。
【請求項６】
請求項１〜５のいずれかに記載の積層フィルムの製造方法であり、
前記金属酸化物薄膜（１）、前記金属酸化物薄膜（２）および前記金属酸化物薄膜（３）が気相成長法で成膜されて得られるものであって、前記金属酸化物薄膜（１）および前記金属酸化物薄膜（２）の成膜時の導入ガスは酸素を体積ベースの流量率で５％を超えて含むものであり、前記金属酸化物薄膜（３）の成膜時の導入ガスは酸素を体積ベースの流量率で２％以上５％以下含むものである積層フィルムの製造方法。
【発明の詳細な説明】
【技術分野】
【０００１】
本発明は、赤外線反射性能、可視光透過性能に優れ、かつ、長期間使用した場合においても高い耐久性を有する積層フィルムに関する。
【背景技術】
【０００２】
従来、住宅・ビルなどの開口部、例えば窓のガラスに金属薄膜／金属酸化物薄膜を交互に積層した熱線反射層、保護層を順に形成した積層フィルムが使用されている。これら積層フィルムは金属薄膜の赤外線反射機能により、室外から室内への日射熱（近赤外線）の流入、ならびに室内から室外への暖房熱（遠赤外腺）の流出を抑制することが可能であり、年間を通じて省エネ効果を得ることができる。さらに、金属酸化物薄膜を高屈折率のものとすることにより積層フィルムの可視光透過性能を向上させ外観視認性を確保し、保護層を積層することにより積層フィルムに耐傷付性を発現させている。
【０００３】
上述した積層フィルムとして、例えば合成フィルム上にスパッタリング法等の気相成長法により、金、銀、銅等の熱線反射膜、金属酸化物膜を順に積層した後、さらに保護層を形成した熱線遮蔽フィルムが提案されている（特許文献１参照）。
【先行技術文献】
【特許文献】
【０００４】
【特許文献１】特開２０１１−３１５１１号公報
【発明の概要】
【発明が解決しようとする課題】
【０００５】
上記の特許文献１に記載の熱線遮蔽フィルムにおいては、フィルム上に熱線反射膜を成膜した後に、十分に酸化された金属酸化物膜を成膜している。金属酸化物膜は、十分に酸化されることで金属酸化物膜の可視光領域の吸収が抑制され可視光透過性能が向上するとともに、金属薄膜と金属酸化物膜との接着性も向上し積層フィルムの耐久性が向上する。十分に酸化された金属酸化物膜は、多量に酸素を含む成膜ガスを用いた気相成長法により成膜することができる。しかし、本発明者は、上記の金属酸化物膜の成膜時に、成膜ガスに多量に含まれる酸素により、金属酸化物膜よりも先に成膜されている熱線反射膜も酸化されており、熱線反射膜の熱線反射性能が低下するとの課題を見出した。すなわち、上記の方法では、積層フィルムに、高い耐久性および高い可視光透過性能を発揮させる一方で、積層フィルムの赤外線反射性能を低下させてしまうとの課題を見出したのである。そこで、本発明は、かかる課題に鑑み、赤外線反射性および可視光透過性能を高いレベルで備え、かつ、長期間使用した場合においても高い耐久性を有する窓貼り用途に特に好適な積層フィルムを提供せんとするものである。
【課題を解決するための手段】
【０００６】
本発明は、かかる課題を解決するために、次のような手段を採用するものである。
（Ｉ）基材の少なくとも片面に、１層以上の熱線反射層、金属酸化物薄膜（１）およびハードコート層を前記基材の側からこの順に積層した積層フィルムであって、前記熱線反射層が金属酸化物薄膜（２）、金属薄膜および金属酸化物薄膜（３）を前記基材の側からこの順に積層したものであり、前記金属酸化物薄膜（３）の酸素含有率が前記金属酸化物薄膜（１）および前記金属酸化物薄膜（２）の酸素含有率よりも低い積層フィルム、
（ＩＩ）前記金属酸化物薄膜（１）および／または前記金属酸化物薄膜（２）の主成分が錫であり、さらに、前記金属酸化物薄膜（１）および／または前記金属酸化物薄膜（２）が亜鉛を前記金属酸化物薄膜（１）および／または前記金属酸化物薄膜（２）の全金属成分を１００重量％とした場合に５〜４０重量％含む（１）の積層フィルム。
（ＩＩＩ）前記金属酸化物薄膜（３）が、錫および／または亜鉛を含む（２）の積層フィルム、
（ＩＶ）ＪＩＳＫ５６００に準じたクロスカット法による密着性試験において、層間剥離が生じない（１）〜（３）のいずれかの積層フィルム、
（Ｖ）基材の片面に、１層以上の熱線反射層、金属酸化物薄膜（１）およびハードコート層を前記基材の側からこの順に積層されており、前記１層以上の熱線反射層、前記金属酸化物薄膜（１）および前記ハードコート層が積層された面の反対側の面に粘着層が積層されており前記ハードコート層の面から測定した波長５．５〜５０μｍの遠赤外線反射率が８５％以上であり、可視光透過率が７０％以上である（１）〜（４）のいずれかの積層フィルム、
（ＶＩ）請求項１〜５のいずれかに記載の積層フィルムの製造方法であり、前記金属酸化物薄膜（１）、前記金属酸化物薄膜（２）および前記金属酸化物薄膜（３）が気相成長法で成膜されて得られるものであって、前記金属酸化物薄膜（１）および前記金属酸化物薄膜（２）の成膜時の導入ガスが酸素を体積ベースの流量率で５％を超えて含み、前記金属酸化物薄膜（３）の成膜時の導入ガスが酸素を体積ベースの流量率で２％以上５％以下含む積層フィルムの製造方法。
【発明の効果】
【０００７】
本発明によれば、赤外線反射性能および可視光透過性能を高いレベルで備え、かつ、長期間使用した場合においても高い耐久性を有する窓貼り用途に特に好適な積層フィルムを得ることができる。
【発明を実施するための形態】
【０００８】
本発明の積層フィルムは、基材の少なくとも片面に、熱線反射層、金属酸化物薄膜（１）およびハードコート層を前記基材の側からこの順に積層した積層フィルムであって、前記熱線反射層が金属酸化物薄膜（２）、金属薄膜および金属酸化物薄膜（３）を前記基材の側からこの順に積層したものであり、前記金属酸化物薄膜（３）の酸素含有率が前記金属酸化物薄膜（１）および前記金属酸化物薄膜（２）の酸素含有率よりも低いものである。
【０００９】
本発明で用いる基材は、特に限定されることはないが、可視光透過性能、耐候性に優れたものであることが好ましい。例えばポリエチレンテレフタレート、ポリカーボネート、アクリル、ナイロンなどが好ましく、金属膜を形成する際に必要となる耐熱性、コストなどを考慮するとポリエチレンテレフタレートがより好ましい。また、基材と熱線反射層との層間の密着性を向上させる観点から、熱線反射層を積層する基材の面に易接着層を設けたり、コロナ処理、プラズマ処理、ケン化などの表面処理を施すことが好ましい。ここで、易接着層に用いる樹脂は、ポリエステル樹脂、アクリル樹脂、ウレタン樹脂等が挙げられる。本基材の厚みについては、特に制限はないが機械的強度、耐熱性、窓貼り用途に用いた場合の取り扱い性を考慮すると１０〜１５０μｍであるフィルムであることが好ましい。厚みを１０μｍ以上とすることで、基材の表面処理工程や、金属層、金属酸化物層（１）または金属酸化物層（２）の形成工程で熱収縮による皺の発生を抑制することができるとともに、窓の破損の防止性能および防犯性能等を付与することができる。一方、厚みを１５０μｍ以下とすることで、必要となる材料の量を低減することができ環境負荷低減に繋がるとともに、積層フィルムを窓などに施工する際の施工性をより良好なものにすることができる。
【００１０】
次に熱線反射層は、金属酸化物薄膜（２）、金属薄膜および金属酸化物薄膜（３）を前記基材の側からこの順に積層したものである。また、本発明の積層フィルムは熱線反射層を１層以上有しており、例えば、本発明の積層フィルムが熱線反射層を２層有する場合には、熱線反射層の層構成は、基材側から、金属酸化物薄膜（２）／金属薄膜／金属酸化物薄膜（３）／金属酸化物薄膜（２）／金属薄膜／金属酸化物薄膜（３）となる。また、本発明の積層フィルムが有する熱線反射層の数は、１層あれば赤外線反射性能および可視光透過性能に優れた積層フィルムを得ることができるが、２層以上とすることで赤外線反射性能および可視光透過性能をさらに向上することができる。一方、積層フィルムの赤外線反射性能および可視光透過性能の向上と積層フィルムの取り扱い性のバランスの観点から、本発明の積層フィルムが有する熱線反射層の数は、上限としては３層以下が好ましい。
【００１１】
また、積層フィルムの可視光透過性を向上させる観点や、金属薄膜と金属酸化物薄膜との密着力を向上させ積層フィルムの耐久性を向上させる観点から、本発明の積層フィルムにおける金属酸化物薄膜（１）〜（３）はいずれも酸素を含有するものである。
【００１２】
次に、本発明の積層フィルムは、金属酸化物薄膜（３）の酸素含有率が金属酸化物薄膜（１）および金属酸化物薄膜（２）のいずれの酸素含有率よりも低いことが特徴である。金属酸化物薄膜（１）および金属酸化物薄膜（２）は可視光領域の吸収を抑制し、高い可視光透過性能を発現させる観点から、充分に酸化させる必要がある。そのために、後述する積層フィルムの製造方法における金属酸化物薄膜（１）または金属酸化物薄膜（２）の成膜時に成膜ガスとして多量の酸素を導入する。しかし、十分に酸化した金属酸化物薄膜を金属薄膜の上に直接形成する場合には、充分に酸化した金属酸化物薄膜の形成の際に導入する多量の酸素により金属薄膜も酸化され、結果、積層フィルムの赤外線反射性能が低下するといった問題が発生する。よって、金属薄膜の上に、十分に酸化した金属酸化物薄膜（１）または金属酸化物薄膜（２）を形成する際に、金属薄膜が高濃度酸素雰囲気下に曝されないようにすることが重要である。よって、金属薄膜の上に十分に酸化した金属酸化物薄膜を形成する前に、酸素含有量の少ない金属酸化物薄膜で金属薄膜をマスキングすることにより、これが酸素バリア層として機能し、十分に酸化した金属酸化物薄膜の形成の際に導入した多量の酸素による金属薄膜の酸化を抑制することができるのである。すなわち、金属薄膜の上に十分に酸化した金属酸化物薄膜（１）または金属酸化物薄膜（２）を形成する前に金属酸化物薄膜（３）で金属薄膜をマスキングすることにより、金属酸化物薄膜（１）または金属酸化物薄膜（２）を形成するために導入した多量の酸素による金属薄膜の酸化を抑制し、赤外線反射性能および可視光透過性能に優れた積層フィルムを得ることができる。ここで、金属薄膜の酸化を抑制するために、金属酸化物薄膜（３）を形成する際に導入する酸素濃度は、金属酸化物薄膜（１）または金属酸化物薄膜（２）を形成する際に導入する酸素濃度よりも低くなるため、得られる積層フィルムが有する金属酸化物薄膜（３）の酸素含有率は金属酸化物薄膜（１）および金属酸化物薄膜（２）のいずれの酸素含有率よりも低くなる。また、金属酸化物薄膜（１）〜（３）の酸素含有率は、成膜時に成膜ガスとして導入する酸素の量により調整することができ、成膜後の金属酸化物薄膜（１）〜（３）を構成する金属が完全に酸化されていない場合においては、導入する酸素の量が多いほど成膜される金属酸化物薄膜の酸素含有率は高くなる。ここで、金属酸化物薄膜の酸素含有率とは「構成する金属の一部が酸化されている金属酸化物薄膜の酸素含有量」を「構成する金属の全部が酸化されている金属酸化物薄膜の酸素含有量」で除した値に１００を乗じたものをいう。
【００１３】
これら金属薄膜および金属酸化物薄膜（１）〜（３）は、真空蒸着法、スパッタリング法、イオンプレーティング法などの気相成長法で成膜することができるが、成膜できる材料の種類が多岐にわたり、高品位な膜が得られるスパッタリング法を用いることが好ましい。また、気相成長法による金属酸化物薄膜（１）および金属酸化物薄膜（２）の成膜時の導入ガスは、酸素を体積ベースの流量率（以下、流量率とする。）で５％を超えて含んでいることが好ましい。上記の導入ガスが、酸素を流量率で５％を超えて含むことで、金属酸化物薄膜（１）および金属酸化物薄膜（２）を十分に酸化させることができ、金属酸化物薄膜（１）および金属酸化物薄膜（２）の可視光領域の吸収を抑制し、得られる積層フィルムの可視光透過性能を向上させることができる。積層フィルムの可視光透過性能をより向上させる観点から、導入ガスは、酸素を流量率で１０％以上含むことがより好ましい。一方、その上限については特に限定はされないが、成膜速度を向上させることができる観点から、上記の導入ガスは酸素を流量率で１５％以下含むことが好ましい。次に、気相成長法による金属酸化物薄膜（３）の成膜時の導入ガスは酸素を流量率で２％以上５％以下含んでいることが好ましい。上記の導入ガスが酸素を流量率で２％以上含むことで、金属薄膜と金属酸化物薄膜（３）との界面での密着性がより向上し、上記の界面に空気中に含まれる水分などが浸入するのを抑制し、金属薄膜が腐食するのを抑制することでより耐久性に優れる積層フィルムを得ることができるとともに、金属酸化物薄膜（３）の酸素含有量もさらに向上するため、より可視光透過性に優れる積層フィルムを得ることができる。気相成長法による金属酸化物薄膜（３）の成膜時の導入ガスは酸素を流量率で４％以上含むことが好ましい。一方、上記の導入ガスが酸素を流量率で５％以下含むことで、金属酸化物薄膜（３）の成膜の際に金属薄膜を構成する金属が酸化されるのをより抑制することができ、より赤外線反射性能に優れる積層フィルムを得ることができるとともに、次の工程である金属酸化物薄膜（１）または金属酸化物薄膜（２）の成膜の際にも導入ガスに含まれる多量の酸素による金属薄膜を構成する金属の酸化を抑制することができる金属酸化物薄膜（３）を成膜することができる。また、気相成長法による金属薄膜の成膜時の導入ガスにはアルゴンを用いることが好ましい。金属薄膜の成膜時の導入ガスにはアルゴンを用いることで、金属薄膜を構成する金属の酸化を抑制した金属薄膜を成膜することができる。
【００１４】
次に、金属酸化物薄膜（１）および金属酸化物薄膜（２）の厚みは、１０ｎｍ以上であることが好ましく、３０ｎｍ以上であることがより好ましい。一方、上限は、１００ｎｍ以下であることが好ましく、６０ｎｍ以下であることがより好ましい。金属酸化物薄膜（１）および金属酸化物薄膜（２）の厚みを１０ｎｍ以上とすることで、可視光線の反射を抑制でき可視光透過性能に優れた積層フィルムを得ることができる。一方、金属酸化物薄膜（１）および金属酸化物薄膜（２）の厚みを１００ｎｍ以下とすることで、積層フィルムの可視光透過性能をより優れたものとすることができる。また、金属酸化物薄膜（３）の厚みについては、１ｎｍ以上であることが好ましく、２ｎｍ以上であることがより好ましい。金属酸化物薄膜（３）の厚みを、１ｎｍ以上とすることで金属酸化物薄膜（１）または金属酸化物薄膜（３）を形成する際に金属薄膜の酸化が抑制され、赤外線反射性能により優れる積層フィルムを得ることができる。金属酸化物薄膜（３）の厚みを、２ｎｍ以上とすることで上記の効果はより顕著なものとなる。一方、上限は、１０ｎｍ以下であることが好ましく、８ｎｍ以下であることがより好ましく、６ｎｍ以下であることが更に好ましく、４ｎｍ以下であることが特に好ましい。金属酸化物薄膜（３）の厚みを、１０ｎｍ以下とすることで、可視光透過性能により優れた積層フィルムを得ることができる。この傾向は、金属酸化物薄膜（３）の厚みが薄くなるほど顕著なものとなる。また、金属薄膜の厚みは、特に制限はないが、必要とする赤外線反射性能と可視光透過性能を考慮し、５〜２５ｎｍの範囲で適宜選択することが好ましい。厚みを５ｎｍ以上とすることで、赤外線反射性能がより向上する。一方、厚みを２５ｎｍ以下とすることで、可視光透過性能をより向上させることができる。金属酸化物薄膜（１）〜（３）の酸素含有量はエネルギー分散型蛍光Ｘ線分析（ＥＤＸ）、または二次イオン質量分析法など公知の方法を適宜用いることで分析することができる。
【００１５】
金属酸化物薄膜（１）〜（３）の厚みは、透過型電子顕微鏡（ＴＥＭ）、または光学膜厚計などの公知の方法を適宜用いることで分析することができる。
【００１６】
次に、金属酸化物薄膜（１）および金属酸化物薄膜（２）には５００ｎｍの波長における屈折率が高い金属酸化物を用いることが可視光線の界面反射を低減し、可視光透過性能を向上させる点で好ましい。具体的にはチタン、ニオブ、亜鉛、錫、インジウム、ジルコニウムなどの酸化物を挙げることができ、これら金属酸化物を１種以上選択して用いることが好ましい。上記の金属酸化物のうち、より高い可視光透過性能を得るとの観点からはより屈折率の高いチタン、ニオブの金属酸化物を用いることがより好ましい。また、太陽光線のエネルギー下で有機物を分解するような強い光触媒反応を示さず、かつ屈折率の高い金属酸化物であるとの観点から、酸化錫（５００ｎｍの波長における屈折率約１．９）、酸化亜鉛（５００ｎｍの波長における屈折率２．１）を用いることがより好ましい。
【００１７】
上記の観点から、基材またはハードコート層と直接接する金属酸化物薄膜（１）および金属酸化物薄膜（２）の主成分が錫であることが好ましく、さらに金属酸化物薄膜（１）および金属酸化物薄膜（２）は亜鉛を金属酸化物薄膜（１）または金属酸化物薄膜（２）の全金属成分を１００重量％とした場合に５〜４０重量％含むことがより好ましい。金属酸化物薄膜（１）および金属酸化物薄膜（２）の組成を上記のとおりにすることで、強い光触媒反応を示さず、屈折率のより高い金属酸化物薄膜を得ることができる。ここで、上記の主成分とは、金属酸化物薄膜（１）および金属酸化物薄膜（２）に含有される錫の含有量が、金属酸化物薄膜（１）または金属酸化物薄膜（２）の全成分を１００重量％とした場合に５０重量％を超えることをいう。
【００１８】
また、金属酸化物薄膜（３）については、上述した金属酸化物に加え、ケイ素、アルミニウムなどの金属酸化物を用いることができる。さらに、金属酸化物薄膜（１）および金属酸化物薄膜（２）に錫、亜鉛の金属酸化物を用いた場合、金属酸化物薄膜（３）には錫または亜鉛の１種以上を含むことが、金属酸化物薄膜（３）と金属酸化物薄膜（１）または金属酸化物薄膜（２）との密着性を向上させる点で好ましい。
【００１９】
本発明で用いる金属薄膜は、赤外線反射性能に優れる銀を主成分とすることが好ましい。ここで、上記の主成分とは、金属薄膜に含有される銀の含有量が、金属薄膜の全成分を１００重量％とした場合に５０重量％を超えることをいい、銀の含有量としては９０重量％以上であることが好ましい。さらに、銀の耐腐食性を向上させる目的で金、パラジウム、銅、ビスマス、ニッケル、ニオブ、マグネシウム、亜鉛、アルミニウム等を１種以上添加した合金とすることも好ましいことである。これら金属のうち、赤外線反射性能と耐腐食性を両立させる観点から、金および／またはパラジウムを含有することが特に好ましい。また、金および／またはパラジウムの含有量に特に制限はないが、耐腐食性とコストの観点から、金属薄膜の全成分を１００重量％とした場合に、金原子およびパラジウム原子を合計で２〜５重量％含むことが好ましい。少ないと銀の腐食を抑制する効果が得られない。また、多すぎると、コストが上がるだけでコストアップに見合う改善効果を得ることができない。
【００２０】
次に本発明の積層フィルムに用いるハードコート層は、金属薄膜および金属酸化物薄膜を保護する機能を有するものである。好ましくは有機化合物、有機珪素化合物があげられる。好ましくはこれらのポリマー、さらに架橋構造をとるポリマーである。
【００２１】
ハードコート層を構成する樹脂は、紫外線、電子線などを照射して架橋して得ることができる。その場合、高透明で耐久性があるものが好ましい。例えば、アクリル樹脂、ウレタン樹脂、フッソ系樹脂、シリコン樹脂を単独または混合して使用できる。また、樹脂にリン酸基、スルホン酸基およびアミド基からなる群より選ばれる１種以上の極性基が含まれることが好ましい。これは、リン酸、アミド、スルホン酸などの極性基を有するアクリル酸誘導体やメタクリル酸誘導体を共重合する方法などで得ることができる。上述したアクリル酸誘導体やメタクリル酸誘導体としては、リン酸基を有するものが好ましく、例えば、リン酸水素＝ビス［２−（メタクリロイルオキシ）エチル］を使用することができる。ハードコート層に極性基を有する架橋樹脂を含むことにより、ハードコート層の下地である金属酸化物薄膜との密着性を向上させることが可能となり、耐久性、耐傷付性を向上させることができる。
【００２２】
また、ハードコート層は単層構成でも良いが、異なる２種類以上の層から形成されていても良い。例えば、架橋樹脂単一の層と極性基を含む架橋樹脂からなる２層構成であっても良い。但し、この場合は金属酸化物薄膜と接する層に極性基を含む層を形成することが、密着性を向上させる点で好ましい。
【００２３】
ハードコート層の厚みについては０．５〜１．５μｍであることが好ましい。ハードコート層の厚みを０．５μｍ以上とすることで、積層フィルムの耐傷付性をより向上させることができ、ハードコート層の厚みを１．５μｍ以下とすることでハードコート層の赤外線吸収量をより低減させることができ、積層フィルムの赤外線反射性能をより向上させることができる。
【００２４】
また、ハードコート層は樹脂の溶液を、グラビアコーティング法、リバースロールコーティング法、ロールコーティング法、ディップコーティング法などの方法で塗布し乾燥した後、紫外線、電子線などを照射し架橋させることができる。
【００２５】
次に基材と熱線反射層との間にアンダーコート層を形成しても良い。アンダーコート層を形成することにより、基材と熱線反射層との層間の密着性が向上し、金属薄膜の腐食を抑制することができるため好ましい。アンダーコート層を形成するものとしては、樹脂が好ましく、さらに高透明で耐久性があるものが好ましい。例えば、アクリル系樹脂、ウレタン系樹脂、フッ素系樹脂、シリコーン系樹脂などを単独、またはそれらの混合物を使用することができる。これらアンダーコート層は、樹脂を含む溶液を、グラビアコーティング法、リバースロールコーティング法、ロールコーティング法、ディップコーティング法などの公知の技術で塗布し、乾燥した後、必要に応じて紫外線、電子線などを照射し硬化させることにより形成することができる。アンダーコート層の厚みについては、０．５μｍ以上であることが好ましく、１．０μｍ以上であることがより好ましい。一方、５μｍ以下であることが好ましく、３μｍ以下であることがより好ましい。アンダーコート層の厚みを０．５μｍ以上とすることで基材表面をより均一に被覆することができ、耐傷付性を十分に向上させることができる。一方、アンダーコート層の厚みを５μｍ以下とすることで、取扱い性をより向上させることができる。
【００２６】
本発明の積層フィルムは、ＪＩＳ  Ｋ５６００に準じたクロスカット法による密着性試験において、層間剥離が生じないことが好ましい。なお、クロスカット法とは積層フィルムの表面（ハードコート層面）にカッターナイフで碁盤の目状に切りかきを入れ、その上に粘着テープを貼り付けた後、引き剥がすことによって各層の密着力を測定する試験である。つまり、粘着テープの粘着力＜各層間の密着力となる場合には剥離は生じない。この場合、層間の密着力が優れているために各層の間から空気中の水分などの侵入を抑制し、金属薄膜層の腐食を抑制し、耐久性に優れる積層フィルムとすることができる。
【００２７】
本発明の積層フィルムは、少なくともその片面に粘着層を形成することが好ましい。また、積層フィルムの片面のみに熱線反射層、金属酸化物層（１）およびハードコート層が積層されたものである場合には、熱線反射層、金属酸化物層（１）およびハードコート層が積層された面の反対側の面に粘着層を形成することが好ましい。積層フィルムに粘着層を形成することで、窓貼りが簡単になる。
【００２８】
また、積層フィルムのハードコート層の面から測定した積層フィルムの波長５．５〜５０μｍにおける遠赤外線反射率が８５％以上であり、かつ、積層フィルムのハードコート層の面から測定した積層フィルムの可視光透過率が７０％以上であることが好ましい。ハードコート層は、窓貼り用途に使用した場合に室内側の最表面に位置する層であり、当該層側から測定した遠赤外線反射率は暖房熱の反射率を示す。遠赤外線反射率が８５％以上を満足することにより、住宅の省エネ指標「次世代省エネ基準」で規定される熱貫流率４．０Ｗ／ｍ２・Ｋを満足することが可能となる。
【００２９】
また、可視光透過率が７０％以上を満足することより、窓に貼合した場合に充分な外観視認性を確保することが可能となり、窓貼り用途に好適な積層フィルムを得ることができる。
【実施例】
【００３０】
以下に本発明について、実施例を用いてさらに具体的に説明する。実施例中に示す特性値の測定に供する評価用試験体の作製方法ならびに特性値の測定・算出方法は次のとおりである。
【００３１】
Ａ．評価用試験体の作製
（１）積層フィルムを５０ｍｍ角正方形にカットする。
（２）前記（１）項でカットしたフィルムのハードコート層を形成した面と反対面に粘着層を形成する。
（３）次に、（２）項で形成した粘着層を介して、３ｍｍ厚のフロートガラスに貼合する。
【００３２】
Ｂ．耐久性
（１）規格：ＪＩＳ  Ａ５７５９−２００８に準拠した。
（２）測定方法：
ｉ）サンシャインウェザーメーター（スガ試験機株式会社製：型番Ｓ８０）を用い、試験体のガラス面側から紫外線を照射する。なお、照射条件はＪＩＳ  Ａ５７５９の表１０記載のとおりとし（ブラックパネル温度６３℃、相対湿度５０％、放射強度２５５Ｗ／ｍ２、１２０分照射中に１８分間散水）、照射時間は１０００時間とする。
（３）判定基準：
「○」：ハードコート層の剥離およびクラック無し。
「×」：ハードコート層の剥離またはクラック有り。
【００３３】
Ｃ．遠赤外線反射率
（１）規格：ＪＩＳ  Ｒ３１０６−１９９８に準拠
（２）測定方法：
ｉ）分光測光器（株式会社島津製作所製：型番ＩＲ  Ｐｒｅｓｔｉｇｅ−２１）、正反射測定ユニット（株式会社島津製作所製：型番ＳＲＭ−８０００Ａ）を用い、評価用試験体の波長５〜２５μｍの分光反射率を測定する。なお、標準板にはＡｌ蒸着鏡を用いる。
ｉｉ）前記分光反射率からＪＩＳ本文付表３に記載の番号λ１（波長５．５μｍ）〜λ３０（波長５０μｍ）の選定波長における分光反射率を抽出する。なお、λ２５（波長２５．２μｍ）〜λ３０（波長５０μｍ）の反射率はλ２４（波長２３．３μｍ）の値を用いる。
ｉｉｉ）抽出した分光反射率にそれぞれＪＩＳ本文付表３に記載のＡｌ蒸着鏡の標準反射率を乗じ、λ１〜λ３０の選定波長における評価試験体の反射率とする。
ｉＶ）前記反射率の平均値を遠赤外線反射率とする。
（３）測定条件：波長範囲「５〜２５μｍ」アボダイス係数「Ｈａｐｐ−Ｇｅｎｚｅｌ」、積算回数「２０回」、分解能「４．０ｃｍ−１」。
【００３４】
Ｄ．可視光透過率
（１）規格：ＪＩＳ  Ｒ３１０６−１９９８に準拠
（２）測定方法：
ｉ）分光測光器（株式会社島津製作所製：型番ＵＶ−３１５０）を用い、評価用試験体の波長４００〜７８０ｎｍの分光透過率を１０ｎｍ間隔で測定する。ii)前記透過率にＪＩＳ本文付表１に記載の重価係数を乗じた後、平均値を算出し可視光透過率（％）とした。
（３）測定条件：波長範囲「４００〜７８０ｎｍ」、スキャンスピード「高速」、
分解能力「１０ｎｍ」。
【００３５】
Ｅ．密着性試験（クロスカット法）
（１）規格：ＪＩＳ  Ｋ５６００−５−６−１９９９に準拠
（２）測定方法：
ｉ）クロスカット用間隔スペーサー（コーテック株式会社製：型番ＣＲＯＳＳ  ＣＵＴ  ＧＵＩＤＥ１．０）、カッターナイフを用い、評価用試験体にタテ方向６回、ヨコ方向６回の切り込みを１ｍｍ間隔で入れる（本操作により、５×５＝２５マスの格子が作製される）。ｉｉ）ｉ）で作製した格子上に透明感圧付着テープ（日東電工株式会社製：型番３１Ｂ）を圧着し、圧着したテープを約６０度の方向に引き剥がす。
（３）判定基準
「○」：２５マス全ての格子で剥離無し。
「×」：２５マス中１マス以上の格子が剥離が発生。
【００３６】
［実施例１］
５０μｍ厚のＰＥＴフィルムの基材の片面にアクリル系ハードコート剤「”レイクイーン”（登録商標。以下同じ）５１０５（三菱レイヨン株式会社製）」を塗布し、乾燥した後にＵＶ照射して厚さ３μｍ厚のアンダーコート層を形成した。次に当該アンダーコート層を形成した基材のアンダーコート層上に、金属組成が錫：亜鉛＝６５重量％：３５重量％のスパッタリングターゲット材を用いて厚さ４０ｎｍの金属酸化物薄膜（２）を製膜した（スパッタガスは、アルゴンの流量率が９０％、酸素の流量率が１０％であった。）。続いて、金属酸化物薄膜（２）上に、銀中に金を３重量％含有するスパッタリングターゲット材を用いて厚さ１６ｎｍの金属薄膜を製膜した（スパッタリングガスはアルゴン＝１００％）。さらに、金属酸化物薄膜（２）と同一のスパッタリングターゲット材を用いて厚さ２ｎｍの金属酸化物薄膜（３）を成膜し（スパッタガスは、アルゴンの流量率が９８％、酸素の流量率が２％であった。）、金属薄膜をマスキングした。次に、金属酸化物薄膜（３）上に金属酸化物薄膜（２）と同一のスパッタリングターゲット材を用いて厚さ５０ｎｍの金属酸化物薄膜（１）を成膜し（スパッタガスは、アルゴンの流量率が９０％、酸素の流量率が１０％であった。）、アンダーコート層を形成した基材のアンダーコート層上にＰＥＴフィルム側から金属酸化物薄膜（２）／金属薄膜／金属酸化物薄膜（３）／金属酸化物薄膜（１）からなる熱線反射を形成した。
【００３７】
次に、上記の金属酸化物薄膜（１）上にアクリル系樹脂「”オプスター（登録商標。以下同じ）Ｚ７５３５（ＪＳＲ株式会社製）」を塗布し、乾燥した後にＵＶ照射し、厚さ約０．８μｍのハードコート層を形成し積層フィルムを得た。
【００３８】
［実施例２］
金属酸化物薄膜（３）の厚さを４ｎｍに変更したことを除き実施例１と同様の方法で積層フィルムを得た。
【００３９】
［実施例３］
金属酸化物薄膜（３）の厚さを４ｎｍ、金属酸化物薄膜（３）成膜時のスパッタリングガスをアルゴン：酸素＝９６％：４％に変更したことを除き実施例１と同様の方法で積層フィルムを得た。
【００４０】
［実施例４］
金属酸化物薄膜（３）の厚さを６ｎｍ、金属酸化物薄膜（３）成膜時のスパッタリングガスをアルゴン：酸素＝９６％：４％に変更したことを除き実施例１と同様の方法で積層フィルムを得た。
【００４１】
［実施例５］
金属酸化物薄膜（３）の厚さを８ｎｍ、金属酸化物薄膜（３）成膜時のスパッタリングガスをアルゴン：酸素＝９６％：４％に変更したことを除き実施例１と同様の方法で積層フィルムを得た。
【００４２】
［実施例６］
金属酸化物薄膜（３）の厚さを４ｎｍ、金属酸化物薄膜（３）成膜時のスパッタリングガスをアルゴン：酸素＝９５％：５％に変更したことを除き実施例１と同様の方法で積層フィルムを得た。
【００４３】
［実施例７］
金属酸化物薄膜（３）の厚さを１ｎｍに変更したことを除き実施例１と同様の方法で積層フィルムを得た。
【００４４】
［比較例１］金属酸化物薄膜（３）を設けないことを除き、実施例１と同一の方法で積層フィルムを得た。
【００４５】
実施例１〜７および比較例１の各試験体について、上述した測定方法を用い、耐久性、密着性、遠赤外腺反射率、可視光透過率を測定した結果を表１および表２に示す。
【００４６】
金属酸化物薄膜（１）および金属酸化物薄膜（２）と比較して酸素含有率が低い金属酸化物薄膜（３）を設けた実施例１〜７の積層フィルムはいずれも、耐久性試験および密着性に優れるものであった。また、上記の実施例１〜７の積層フィルムの遠赤外線反射率はいずれも８５％以上であり、可視光透過率はいずれも７０％以上であり遠赤外線反射性能および可視光透過性能に優れるものであった。
【００４７】
続いて、金属酸化物薄膜（３）を設けなかった比較例１は、耐久性試験、密着性試験で判定は「○」であったが、金属酸化物薄膜（１）成膜時の酸素の影響により、金属薄膜が酸化し遠赤外線反射率は８３％、可視光透過率は６８％とともに低い傾向にあった。
【００４８】
上述した結果から、金属薄膜の直上に金属酸化物薄膜（１）および金属酸化物薄膜（２）と比較して酸素含有率が低い金属酸化物薄膜（３）を積層することにより、赤外線反射性能、および可視光透過性能を高いレベルで備え、かつ、長期間使用した場合においても高い耐久性を有する窓貼り用途に特に好適な積層フィルムを得ることができた。
【００４９】
【表１】
2015147366.tif 000002
【００５０】
【表２】
2015147366.tif 000003
【産業上の利用可能性】
【００５１】
本発明の積層フィルムは、高い耐久性を有し、かつ、遠赤外腺反射性能、可視光透過性能、耐傷付性に優れているので、住宅・ビル等の窓ガラスに好適に使用できる。